СПОСОБ ПОЛУЧЕНИЯ КОМПОЗИТНЫХ СОРБЕНТОВ, СЕЛЕКТИВНЫХ К РАДИОНУКЛИДАМ ЦЕЗИЯ (ВАРИАНТЫ)

1. Способ получения композитных сорбентов, селективных к радионуклидам цезия, включающий иммобилизацию гексацианоферрата переходного металла в матрицу и ее термообработку, отличающийся тем, что в качестве матрицы используют полисахарид хитозан, иммобилизацию в хитозан гексацианоферрата переходного металла осуществляют из водной устойчивой суспензии путем одновременного осаждения гексацианоферрата переходного металла и хитозана в щелочной среде, при этом устойчивую суспензию получают из разбавленного золя, который предварительно готовят путем попеременного внесения растворов соли переходного металла и гексацианоферрата калия в дистилированную воду, после чего полученный золь выдерживают 5-7 мин для укрупнения частиц и осаждают частицы гексацианоферрата переходного металла при медленном добавлении в суспензию кислого раствора хитозана и одновременно щелочи до pH>7.
2. Способ по п. 1, отличающийся тем, что термообработку матрицы ведут после иммобилизации в нее гексацианоферрата переходного металла при температуре 100-120°C в течение 1-6 ч.
3. Способ по п. 1, отличающийся тем, что в качестве соли переходного металла используют соль никеля(II) или меди(II).
4. Способ по п. 1, отличающийся тем, что в качестве гексацианоферрата щелочного металла используют гексацианоферрат(II) калия.
5. Способ по п. 1, отличающийся тем, что в качестве щелочи используют гидроокись натрия.
6. Способ получения композитных сорбентов, селективных к радионуклидам цезия, включающий иммобилизацию гексацианоферрата переходного металла в матрицу и ее термообработку, отличающийся тем, что в качестве матрицы используют полисахарид хитозан, который осаждают с одновременным формированием в нем гексацианоферрата переходного металла, получаемого из гексацианоферрата щелочного металла и соли переходного металла, при этом в кислый раствор хитозана вводят раствор соли переходного металла и диспергируют полученную смесь в щелочной раствор гексацианоферрата щелочного металла или, наоборот, щелочной раствор гексацианоферрата щелочного металла диспергируют в кислый раствор хитозана, содержащего соль переходного металла.
7. Способ по п. 6, отличающийся тем, что термообработку матрицы ведут после иммобилизации в нее гексацианоферрата переходного металла при температуре 100-120°C в течение 1-6 ч и быстро охлаждают.
8. Способ по п. 6, отличающийся тем, что в качестве соли переходного металла используют соль никеля(II) или меди(II).
9. Способ по п. 6, отличающийся тем, в качестве гексацианоферрата щелочного металла используют гексацианоферрат(II) калия.
10. Способ по п. 6, отличающийся тем, что для получения щелочного раствора используют гидроокись натрия.